(57)【特許請求の範囲】
【請求項１】
下記一般式（２）〜（５）のいずれかで表されるイリジウム錯体から導かれる構造単位を含む重合体からなることを特徴とする高分子発光材料。
【化１】
0004749871.tif 000019
【化２】
0004749871.tif 000020
【化３】
0004749871.tif 000021
【化４】
0004749871.tif 000022
（式（２）〜（５）中、Ｒ1は炭素数１〜２２個の直鎖のアルキル基またはフェニル基を表し、Ｒ2は炭素数１〜２２個の直鎖のアルキル基を表し、Ｒ3〜Ｒ18は、各々独立に水素原子、または炭素数１〜２２個の直鎖もしくは分岐のアルキル基を表す。
Ｌは、下記一般式（６）または（７）で表される、１価アニオンの２座配位子を表す。）
【化５】
0004749871.tif 000023
（式（６）および（７）中、Ｘ10は炭素数１〜２２個の直鎖のアルキル基を表し、Ｙ1およびＹ2はそれぞれ独立に、下記式（Ａ１）〜（Ａ１２）のいずれかで表わされる重合性置換基を表す。）
【化６】
0004749871.tif 000024
【請求項２】
前記炭素数１〜２２個の直鎖のアルキル基が、メチル基、エチル基、プロピル基、ブチル基、ペンチル基、ヘキシル基、ヘプチル基、オクチル基、ノニル基またはデシル基であり、
前記炭素数１〜２２個の分岐のアルキル基が、イソプロピル基、イソブチル基、ｔｅｒｔ−ブチル基、イソペンチル基またはネオペンチル基であることを特徴とする請求項１に記載の高分子発光材料。
【請求項３】
前記重合体が、さらに、ホール輸送性の重合性化合物および電子輸送性の重合性化合物からなる群より選ばれる少なくとも１種の重合性化合物から導かれる構造単位を含むことを特徴とする請求項１または２に記載の高分子発光材料。
【請求項４】
陽極と陰極とに挟まれた１層または２層以上の有機高分子層を含む有機エレクトロルミネッセンス素子において、前記有機高分子層の少なくとも１層に、請求項１〜３のいずれかに記載の高分子発光材料を含むことを特徴とする有機エレクトロルミネッセンス素子。
【請求項５】
請求項４に記載の有機エレクトロルミネッセンス素子を用いた画像表示装置。
【請求項６】
請求項４に記載の有機エレクトロルミネッセンス素子を用いた面発光光源。
【請求項７】
下記一般式（２）〜（５）のいずれかで表されるイリジウム錯体を重合して重合体を製造する工程を含むことを特徴とする請求項１に記載の高分子発光材料の製造方法。
【化７】
0004749871.tif 000025
【化８】
0004749871.tif 000026
【化９】
0004749871.tif 000027
【化１０】
0004749871.tif 000028
（式（２）〜（５）中、Ｒ1は炭素数１〜２２個の直鎖のアルキル基またはフェニル基を表し、Ｒ2は炭素数１〜２２個の直鎖のアルキル基を表し、Ｒ3〜Ｒ18は、各々独立に水素原子、または炭素数１〜２２個の直鎖もしくは分岐のアルキル基を表す。
Ｌは、下記一般式（６）または（７）で表される２座配位子を表す。）
【化１１】
0004749871.tif 000029
（式（６）および（７）中、Ｘ10は炭素数１〜２２個の直鎖のアルキル基を表し、Ｙ1およびＹ2はそれぞれ独立に、下記式（Ａ１）〜（Ａ１２）のいずれかで表わされる重合性置換基を表す。）
【化１２】
0004749871.tif 000030
【発明の詳細な説明】
【技術分野】
【０００１】
本発明は、高分子発光材料および有機エレクトロルミネッセンス素子に関する。より詳しくは、本発明は、様々な色の発光を有し、駆動寿命の長い高分子発光材料、および製造工程が簡略化され、大面積化が実現できるとともに、耐久性に優れた有機エレクトロルミネッセンス素子に関する。
【背景技術】
【０００２】
近年、有機エレクトロルミネッセンス素子（本明細書において、「有機ＥＬ素子」ともいう。）に用いる材料開発が活発に行われている。たとえば、フルカラー表示を実現するためには、光の３原色（ＲＧＢ）（赤色、緑色および青色）の各単色光を発光する材料が必要であるが、これらに関しては、高い発光効率とともに、様々な色の発光を有し、駆動寿命の長い材料が求められている。
【０００３】
最近、一般式（８）に代表されるオルトメタル化イリジウム錯体が開示されている（特許文献１）。
【０００４】
【化１】
0004749871.tif 000002
【０００５】
なお、本明細書での「オルトメタル化」とは、一般式（８）でのベンゼン環において、配位原子を有する置換基の結合位置に対してオルト位のＣ−Ｈ結合が、分子内反応で金属−炭素結合を含むキレート環を生成する反応をいう。
【０００６】
当該錯体を発光材料として含む有機ＥＬ素子は発光効率が高いとされている。しかしながら、該錯体では寿命などの点での記載が無く不充分である。
さらに、発光層を形成する際に、上記錯体のような低分子化合物では、真空蒸着法が用いられるが、この方法で得られる発光層の膜厚は不均一になりやすい。
【０００７】
また、真空蒸着法には大型の設備が必要となり、その条件も厳密な制御が必要とされるなど、簡便な製造方法とは言えない。
一方、該錯体を高分子中に分散させたポリマー組成物、すなわちドープ型発光材料で発光層を形成する場合は塗布法も利用できる可能性がある。しかし、ドープ型発光材料は熱安定性に劣り、相分離または偏析を起こしやすいという欠点を有する。
【０００８】
同特許文献１には、当該金属錯体を有するポリマー化合物に関しての記載は一切無い。
【特許文献１】特開２００３−２５３２５６号公報
【発明の開示】
【発明が解決しようとする課題】
【０００９】
本発明の目的は、様々な色の発光が高い発光効率で得られ、さらには長寿命である高分子発光材料を提供することにある。また、本発明の別の目的は、製造工程が簡略化され、大面積化が実現できるとともに、耐久性に優れた有機ＥＬ素子および表示装置を提供することにある。
【課題を解決するための手段】
【００１０】
本発明者らは、上記課題を解決すべく鋭意研究した結果、特定のイリジウム錯体から導かれる構造単位を含む重合体からなる高分子発光材料により、様々な色の発光を有し、駆動寿命の長いことを見出し、本発明を完成するに至った。
【００１１】
すなわち、本発明は以下のとおりに要約される。
［１］  下記一般式（１）で表されるイリジウム錯体から導かれる構造単位を含む重合体からなることを特徴とする高分子発光材料。
【００１２】
【化２】
0004749871.tif 000003
【００１３】
（式中、Ｒ1、Ｒ2はそれぞれ独立に水素原子、ハロゲン原子、ニトロ基、シアノ基、−ＯＨ、−ＳＸ1、−ＯＣＯＸ2、−ＣＯＯＸ3、−ＳｉＸ4Ｘ5Ｘ6、−ＮＨ2、−ＮＨＸ7、−ＮＸ8Ｘ9（ここで、Ｘ1〜Ｘ9は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｘ1〜Ｘ9はそれぞれ同一であっても異なっていてもよい。）、炭素数１〜１０のアルコキシ基、炭素数１〜２２個の直鎖、環状もしくは分岐アルキル基又はそれらの水素原子の一部もしくは全部がハロゲン原子で置換されたハロゲン置換アルキル基、炭素数６〜２１個のアリール基、炭素数２〜２０のヘテロアリール基もしくは炭素数７〜２１のアラルキル基又はそれらの水素原子の一部もしくは全部がハロゲン原子で置換されたハロゲン置換アリール基、ハロゲン置換ヘテロアリール基もしくはハロゲン置換アラルキル基を表す。
【００１４】
Ｚ1は、Ｃ1とＣ2とともに五員または六員の炭素環または複素環を形成するための原子
群を表す。上記環は、Ｒ1で定義される基と同様の置換基を有していてもよく、これらの
置換基同士で縮合環を形成していてもよい。
【００１５】
Ｌは、重合性官能基を有する、１価アニオンの２座配位子を表す。）
［２］  上記一般式（１）において、Ｚ1、Ｃ1およびＣ2より形成される五員または六員
の炭素環または複素環が、ベンゼン、ナフタレン、ビフェニル、テルフェニル、ピリジン、キノリン、イソキノリン、ベンゾオキサゾール、ベンゾチアゾール、ベンゾイミダゾール、ベンゾトリアゾール、イミダゾール、ピラゾール、オキサゾール、チアゾール、トリアゾールおよびベンゾピラゾールからなる群から選ばれる一種の化合物の環骨格を骨格としており、該環がＲ1で定義される基と同様の置換基を有していてもよいことを特徴とす
る上記［１］に記載の高分子発光材料。
［３］  上記イリジウム錯体が、下記一般式（２）〜（５）のいずれかで表されることを
特徴とする上記［１］に記載の高分子発光材料。
【００１６】
【化３】
0004749871.tif 000004
【００１７】
【化４】
0004749871.tif 000005
【００１８】
【化５】
0004749871.tif 000006
【００１９】
【化６】
0004749871.tif 000007
【００２０】
（式中、Ｒ1〜Ｒ18は、各々独立に水素原子、ハロゲン原子、ニトロ基、シアノ基、−
ＯＨ、−ＳＸ1、−ＯＣＯＸ2、−ＣＯＯＸ3、−ＳｉＸ4Ｘ5Ｘ6、−ＮＨ2、−ＮＨＸ7、−
ＮＸ8Ｘ9（ここで、Ｘ1〜Ｘ9は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｘ1〜Ｘ9はそれぞれ同一であっても異なっていてもよい。）、炭素数１〜１０のアルコキシ基、炭素数１〜２２個の直鎖、環状もしくは分岐アルキル基又はそれらの水素原子の一部もしくは全部がハロゲン原子で置換されたハロゲン置換アルキル基、炭素数６〜２１個のアリール基、炭素数２〜２０のヘテロアリール基もしくは炭素数７〜２１のアラルキル基又はそれらの水素原子の一部もしくは全部がハロゲン原子で置換されたハロゲン置換アリール基、ハロゲン置換ヘテロアリール基もしくはハロゲン置換アラルキル基を表す。
【００２１】
Ｌは、重合性官能基を有する、１価アニオンの２座配位子を表す。）
［４］  上記一般式（１）〜（５）におけるＲ1、Ｒ2の少なくとも一方が、ハロゲン原子、シアノ基、炭素数１〜２２個の直鎖のアルキル基、−ＮＸ8Ｘ9（Ｘ8、Ｘ9は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｘ8、Ｘ9はそれぞれ同一であっても異なっていてもよい。）、置換基を有してもよいフェニル基、および置換基を有してもよいナフチル基からなる群から選ばれる少なくとも一種であることを特徴とする上記［１］〜［３］のいずれかに記載の高分子発光材料。
［５］  上記Ｌが、下記一般式（６）または（７）で表される２座配位子であることを特徴とする上記［１］〜［４］のいずれかに記載の高分子発光材料。
【００２２】
【化７】
0004749871.tif 000008
【００２３】
（式中、Ｘ10は上記式（１）中のＲ1と同義であり、Ｙ1およびＹ2はそれぞれ独立に、重
合性官能基を有する置換基を表す。）
［６］  上記重合体が、さらに、ホール輸送性の重合性化合物および電子輸送性の重合性化合物からなる群より選ばれる少なくとも１種の重合性化合物から導かれる構造単位を含むことを特徴とする上記［１］〜［５］のいずれかに記載の高分子発光材料。
［７］  陽極と陰極とに挟まれた１層または２層以上の有機高分子層を含む有機エレクトロルミネッセンス素子において、上記有機高分子層の少なくとも１層に、上記［１］〜［６］のいずれかに記載の高分子発光材料を含むことを特徴とする有機エレクトロルミネッセンス素子。
［８］  上記［７］に記載の有機エレクトロルミネッセンス素子を用いた画像表示装置。［９］  上記［７］に記載の有機エレクトロルミネッセンス素子を用いた面発光光源。
【発明の効果】
【００２４】
本発明によれば、様々な色の発光を有し、駆動寿命の長い高分子発光材料を提供することができる。中でも、素子の長寿命化に有効である。また、本発明によれば、製造工程が簡略化され、大面積化が実現できるとともに、耐久性に優れた有機ＥＬ素子および表示装置を提供することができる。
【発明を実施するための最良の形態】
【００２５】
有機ＥＬ素子において、一般に励起三重項状態の寿命が励起一重項の寿命に比べて長く、分子が高エネルギー状態に長く留まるため、周辺物質との反応、分子自体の構造変化、
励起子同士の反応などが起こるため、これまでの金属配位化合物ではりん光発光素子の駆動寿命が短かったのではないかと考えられる。
【００２６】
そこで、本発明者らは種々の検討を行い、上記式（１）〜（５）の何れかで表されるイリジウム錯体から導かれる構造単位を含む重合体からなることを特徴とする高分子発光材料が有効であることを見出した。
【００２７】
以下、本発明について具体的に説明する。
本発明に係る高分子発光材料は、特定のイリジウム錯体から導かれる構造単位を含む重合体からなる。このような材料では、イリジウム錯体の三重項励起状態からの発光が得られる。上記高分子発光材料は、さらに、ホール輸送性の重合性化合物および電子輸送性の重合性化合物からなる群から選択される少なくとも１種の重合性化合物から導かれる構造単位を含む重合体からなることが好ましい。
＜イリジウム錯体から導かれる構造単位を含む重合体＞
本発明に用いられる重合体は、上記式（１）で表されるイリジウム錯体、好ましくは上記式（２）〜（５）のいずれかで表されるイリジウム錯体を含む単量体を重合して得られる。上記重合体において、上記イリジウム錯体の単量体は、１種単独で、または２種以上を組み合わせて用いてもよい。本明細書において、上記重合体には、上記錯体の単独重合体、および２種以上の該錯体の共重合体も含む。
【００２８】
上記式（１）〜（５）で表されるイリジウム錯体から導かれる構造単位を含む重合体からなることを特徴とする高分子発光材料は、一般式（１）で表されるオルトメタル化構造およびその誘導体からなる配位子を有する。該錯体を用いた高分子発光材料は様々な色の発光をする。また、この高分子発光材料によれば、優れた耐久性を有する有機ＥＬ素子を製造できる。
【００２９】
上記一般式（１）〜一般式（５）に記載した記号（Ｒ1〜Ｒ18、Ｘ1〜Ｘ10、Ｚ1、Ｌ、
Ｙ1、Ｙ2）について以下により具体的に説明する。
式中、Ｒ1〜Ｒ18は、各々独立に水素原子、ハロゲン原子、ニトロ基、シアノ基、−Ｏ
Ｈ、−ＳＸ1、−ＯＣＯＸ2、−ＣＯＯＸ3、−ＳｉＸ4Ｘ5Ｘ6、−ＮＨ2、−ＮＨＸ7、−ＮＸ8Ｘ9（ここで、Ｘ1〜Ｘ9は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｘ1〜Ｘ9はそれぞれ同一であっても異なっていてもよい。）、炭素数１〜１０のアルコキシ基、炭素数１〜２２個の直鎖、環状もしくは分岐アルキル基又はそれらの水素原子の一部もしくは全部がハロゲン原子で置換されたハロゲン置換アルキル基、炭素数６〜２１個のアリール基、あるいは、炭素数２〜２０のヘテロアリール基もしくは炭素数７〜２１のアラルキル基又はそれらの水素原子の一部もしくは全部がハロゲン原子で置換されたハロゲン置換アリール基、ハロゲン置換ヘテロアリール基もしくはハロゲン置換アラルキル基を表す。
【００３０】
ここで、Ｘ1〜Ｘ9は置換基を有していてもよく、置換基の例として、ハロゲン原子、シアノ基、アルデヒド基、アミノ基、アルキル基、アルコキシ基、アルキルチオ基、カルボキシル基、スルホン酸基、ニトロ基等を挙げることができる。これらの置換基は、さらにハロゲン原子、メチル基等によって置換されていてもよい。
【００３１】
直鎖、環状もしくは分岐のアルキル基の例としては、メチル基、エチル基、プロピル基、イソプロピル基、シクロプロピル基、ブチル基、イソブチル基、ｔｅｒｔ−ブチル基、シクロブチル基、ペンチル基、イソペンチル基、ネオペンチル基、シクロペンチル基、ヘキシル基、シクロヘキシル基、ヘプチル基、シクロヘプチル基、オクチル基、ノニル基、デシル基を挙げることができる。
【００３２】
アリール基、ヘテロアリール基およびアラルキル基の例としては、フェニル基、トリル基、キシリル基、メシチル基、クメニル基、ベンジル基、フェネチル基、メチルベンジル基、ジフェニルメチル基、スチリル基、シンナミル基、ビフェニル残基、ターフェニル残基、ナフチル基、アントリル基、フルオレニル基、フラン残基、チオフェン残基、ピロール残基、オキサゾール残基、チアゾール残基、イミダゾール残基、ピリジン残基、ピリミジン残基、ピラジン残基、トリアジン残基、キノリン残基、キノキサリン残基を挙げることができる。
【００３３】
アルコキシ基の例としては、メトキシ基、エトキシ基、プロポキシ基、ブトキシ基、ｔｅｒｔ−ブトキシ基、オクチルオキシ基、ｔｅｒｔ−オクチルオキシ基、フェノキシ基、４−ｔｅｒｔ−ブチルフェノキシ基、１−ナフチルオキシ基、２−ナフチルオキシ基、９−アンスリルオキシ基を挙げることができる。
【００３４】
−ＳＸ1の例としては、メチルチオ基、エチルチオ基、ｔｅｒｔ−ブチルチオ基、ヘキ
シルチオ基、オクチルチオ基、フェニルチオ基、２−メチルフェニルチオ基、４−ｔｅｒｔ−ブチルフェニルチオ基を挙げることができる。
【００３５】
−ＯＣＯＸ2の例としては、アセトキシ基、ベンゾイルオキシ基を挙げることができる
。
−ＣＯＯＸ3の例としては、メトキシカルボニル基、エトキシカルボニル基、ｔｅｒｔ
−ブトキシカルボニル基、フェノキシカルボニル基、ナフチルオキシカルボニル基等を挙げることができる。
【００３６】
−ＳｉＸ4Ｘ5Ｘ6の例としては、トリメチルシリル基、トリエチルシリル基、トリフェ
ニルシリル基等を挙げることができる。
−ＮＨＸ7の例としては、Ｎ−メチルアミノ基、Ｎ−エチルアミノ基、Ｎ−ベンジルア
ミノ基、Ｎ−フェニルアミノ基等を挙げることができる。
【００３７】
−ＮＸ8Ｘ9の例としては、Ｎ，Ｎ−ジメチルアミノ基、Ｎ，Ｎ−ジエチルアミノ基、Ｎ，Ｎ−ジイソプロピルアミノ基、Ｎ，Ｎ−ジブチルアミノ基、Ｎ，Ｎ−ジベンジルアミノ基、Ｎ，Ｎ−ジフェニルアミノ基等を挙げることができる。
【００３８】
さらに、化合物の化学的安定性や有機ＥＬ素子の長寿命化という点から一般式（１）〜（５）におけるＲ1、Ｒ2の少なくとも一方が、ハロゲン原子、シアノ基、炭素数１〜２２個の直鎖のアルキル基、−ＮＸ8Ｘ9（Ｘ8、Ｘ9は炭素数１〜２２個の直鎖、環状もしくは分岐のアルキル基、炭素数６〜２１個のアリール基、炭素数２〜２０のヘテロアリール基、または、炭素数７〜２１のアラルキル基を表し、Ｘ8、Ｘ9はそれぞれ同一であっても異なっていてもよい。）、置換基を有してもよいフェニル基、または置換基を有してもよいナフチル基からなる群から選ばれる少なくとも一種であることが好ましい。
【００３９】
一方でＲ3〜Ｒ17は、発光波長の短波長化に有効であるという観点からは電子吸引性基
であることが好ましく、具体的にはハロゲン原子、シアノ基またはハロゲン置換アルキル基であることが好ましい。中でも、フッ素原子、トリフルオロメチル基またはシアノ基であることがより好ましく、フッ素原子またはトリフルオロメチル基であることがさらに好ましく、フッ素原子であることが最も好ましい。
【００４０】
Ｚ1は、Ｃ1とＣ2とともに五員または六員の炭素環または複素環を形成するための原子
群を表す。これらの環は、Ｒ1で定義される基と同様の置換基を有していてもよく、これ
らの置換基同士で縮合環を形成していてもよい。
【００４１】
Ｚ1、Ｃ1およびＣ2より形成される五員または六員の炭素環または複素環は、ベンゼン
、ナフタレン、ビフェニル、テルフェニル、ピリジン、キノリン、イソキノリン、ベンゾオキサゾール、ベンゾチアゾール、ベンゾイミダゾール、ベンゾトリアゾール、イミダゾール、ピラゾール、オキサゾール、チアゾール、トリアゾール（１，２，３−トリアゾール）、ベンゾピラゾール、セレナゾール、ピロール、オキサジアゾール、チアジアゾール、ピリミジン、ピラジンおよびピリダジンからなる群から選ばれる一種の化合物の環骨格を骨格としていることが好ましい。これらのうち、上記化合物として、ベンゼン、ナフタレン、ビフェニル、テルフェニル、ピリジン、キノリン、イソキノリン、ベンゾオキサゾール、ベンゾチアゾール、ベンゾイミダゾール、ベンゾトリアゾール、イミダゾール、ピラゾール、オキサゾール、チアゾール、トリアゾールおよびベンゾピラゾールがより好ましく、ベンゼン、ナフタレン、ピリジン、キノリンおよびイソキノリンがさらに好ましく、ベンゼンおよびナフタレンがもっとも好ましい。該環はＲ1で定義される基と同様の置
換基を有していてもよい。
【００４２】
一般式（１）〜（５）において、Ｌは、重合性官能基を有する、１価アニオンの２座配位子を表す。
１価アニオンの２座配位子としては、例えば、水素イオンが１つ脱離して、２つの配位座を含む共役構造が、全体として１価アニオン性となり得る構造を有する化合物から、水素イオンが１つ脱離し、１価のアニオンとなった化合物；または、分子内にピリジン環、カルボニル基、イミン基等の非イオン性の配位座と、水酸基、カルボキシル基等の水素イオンが１つ脱離して１価のアニオン性配位座になり得る部位を有する化合物などが挙げられる。
【００４３】
好ましくは、一般式（６）または一般式（７）で表される２座配位子である。
【００４４】
【化８】
0004749871.tif 000009
【００４５】
（式中、Ｘ10は、上記式（１）中のＲ1と同義であり、Ｙ1およびＹ2はそれぞれ独立に、
重合性官能基を有する置換基を表す。）
一般式（６）または一般式（７）で表される２座配位子は、Ｙ1或いはＹ2で示される重合性官能基を有する。該官能基は、ラジカル重合性、カチオン重合性、アニオン重合性、付加重合性、および縮合重合性の官能基のいずれであってもよい。これらのうちで、ラジカル重合性の官能基は、重合体の製造が容易であるため好ましい。
【００４６】
上記重合性官能基としては、例えば、アリル基、アルケニル基、アクリレート基、メタクリレート基、メタクリロイルオキシエチルカルバメート基等のウレタン（メタ）アクリレート基、ビニルアミド基およびこれらの誘導体などを挙げることができる。これらのうちで、アルケニル基が好ましい。
【００４７】
Ｌは、具体的には、上記官能基を、下記一般式（Ａ１）〜（Ａ１２）で表される置換基として有することがより好ましい。これらのうちで、下記式（Ａ１）、（Ａ５）、（Ａ８）、（Ａ１２）で表される置換基は、イリジウム錯体に官能基が容易に導入できるためさ
らに好ましい。
【００４８】
【化９】
0004749871.tif 000010
【００４９】
これらの配位子から、一般式（１）〜一般式（５）のいずれかで表されるイリジウム錯体として、もっとも好ましくは以下のイリジウム錯体（Ｃ１）〜（Ｃ１２）である。
【００５０】
【化１０】
0004749871.tif 000011
【００５１】
上記一般式（１）〜一般式（５）のいずれかで表されるイリジウム錯体は、例えば、Ｊ．  Ａｍ．  Ｃｈｅｍ．  Ｓｏｃ．  ２００１，  １２３，  ４３０４〜４３１２頁に記載された方法により合成することができる。
【００５２】
具体的には、例えば、まず、芳香族カルボニル化合物と１級アミンとの縮合反応により、所望する配位子誘導体を得る。
ついで、該配位子誘導体と、塩化イリジウムなどのイリジウム化合物（０．５当量）とを、２−エトキシエタノールなどの溶媒中で反応させる。次いで、得られたイリジウム２
核錯体と、重合性官能基を有する、１価アニオンの２座配位子の誘導体を、炭酸ナトリウムと共に、２−エトキシエタノールなどの溶媒中で加熱した後、精製して式で表されるイリジウム錯体を得ることができる。
【００５３】
イリジウム２核錯体の合成法としては、例えば、Ｉｎｏｒｇａｎｉｃ  Ｃｈｅｍｉｓｔｒｙ，２００１年，４０巻，１７０４頁に記載の方法が挙げられる。以下に、本発明で用いられるイリジウム２核錯体の代表例（Ｄ１）〜（Ｄ８）を示す。
【００５４】
【化１１】
0004749871.tif 000012
【００５５】
一般式（１）〜一般式（５）のいずれかで表されるイリジウム錯体から導かれる構造単位を含む重合体の重量平均分子量は、１，０００〜２，０００，０００であることが好ましく、５，０００〜１，０００，０００であることがより好ましい。本明細書における分子量は、ＧＰＣ（ゲルパーミエーションクロマトグラフィー）法を用いて測定されるポリスチレン換算分子量をいう。上記分子量がこの範囲にあると、重合体が有機溶媒に可溶で
あり、均一な薄膜を得られるため好ましい。
【００５６】
上記重合体は、ランダム共重合体、ブロック共重合体、および交互共重合体のいずれでもよい。
上記重合体の重合方法は、ラジカル重合、カチオン重合、アニオン重合、および付加重合のいずれでもよいが、ラジカル重合が好ましい。
＜キャリア輸送性の重合性化合物から導かれる構造単位を有する重合体＞
本発明に用いられる重合体は、１種または２種以上の上記イリジウム錯体の単量体と共に、ホール輸送性の重合性化合物および電子輸送性の重合性化合物からなる群より選択される少なくとも１種の重合性化合物を含む単量体を共重合して得られる重合体であることが好ましい。なお、本明細書において、ホール輸送性の重合性化合物および電子輸送性の重合性化合物を併せて、キャリア輸送性の重合性化合物ともいう。
【００５７】
すなわち、上記高分子発光材料は、１種または２種以上の上記イリジウム錯体から導かれる構造単位と共に、１種または２種以上のホール輸送性の重合性化合物から導かれる構造単位、または１種または２種以上の電子輸送性の重合性化合物から導かれる構造単位を含む重合体からなることが好ましい。このような高分子発光材料では、上記イリジウム錯体から導かれる構造単位上で、ホールと電子とが効率よく再結合するため、高い発光効率が得られる。
【００５８】
また、上記高分子発光材料は、１種または２種以上の上記イリジウム錯体から導かれる構造単位と共に、１種または２種以上のホール輸送性の重合性化合物から導かれる構造単位と、１種または２種以上の電子輸送性の重合性化合物から導かれる構造単位とを含む重合体からなることがより好ましい。このような高分子発光材料は、発光性、ホール輸送性および電子輸送性のすべての機能を備えているため、イリジウム錯体上で、ホールと電子とがさらに効率よく再結合するため、より高い発光効率が得られる。
【００５９】
上記ホール輸送性の重合性化合物および上記電子輸送性の重合性化合物は、重合性官能基を有することのほか、特に制限されず、公知のキャリア輸送性の化合物が用いられる。
上記重合性官能基は、ラジカル重合性、カチオン重合性、アニオン重合性、付加重合性、および縮合重合性の官能基のいずれであってもよい。これらのうちで、ラジカル重合性の官能基は、重合体の製造が容易であるため好ましい。
【００６０】
上記重合性官能基としては、一般式（６）または一般式（７）におけるＹ1或いはＹ2と同義であり、好ましい範囲も同じである。
上記重合性化合物は、具体的には、上記官能基を、上記式（Ａ１）〜（Ａ１２）で表される置換基として有することがより好ましい。
【００６１】
上記ホール輸送性の重合性化合物としては、具体的には、下記一般式（Ｅ１）〜（Ｅ６）で表される化合物が好ましく、共重合体におけるキャリア移動度が高いため、下記式（Ｅ１）〜（Ｅ３）で表される化合物がより好ましい。
【００６２】
【化１２】
0004749871.tif 000013
【００６３】
上記電子輸送性の重合性化合物としては、具体的には、下記一般式（Ｅ７）〜（Ｅ１５）で表される化合物が好ましく、共重合体におけるキャリア移動度が高いため、下記式（Ｅ７）、（Ｅ１２）〜（Ｅ１４）で表される化合物がより好ましい。
【００６４】
【化１３】
0004749871.tif 000014
【００６５】
なお、上記式（Ｅ１）〜（Ｅ１５）において、上記式（Ａ１）で表される置換基を、上記一般式（Ａ２）〜（Ａ１２）で表される置換基に代えた化合物も好適に用いられるが、重合性化合物に官能基を容易に導入できるため、上記式（Ａ１）、（Ａ５）で表される置換基を有する化合物が特に好ましい。
【００６６】
これらのうちで、上記ホール輸送性の重合性化合物として、上記式（Ｅ１）〜（Ｅ３）のいずれかで表される化合物と、上記電子輸送性の重合性化合物として、上記式（Ｅ７）、（Ｅ１２）〜（Ｅ１４）のいずれかで表される化合物とを、上記イリジウム錯体と組み合わせて共重合させることがより好ましい。このような高分子発光材料は、高い発光効率および高い最高到達輝度を有し、耐久性にも優れる。
【００６７】
この場合に、上記イリジウム錯体として、より長寿命化が図れるため上記式（Ｃ２）、（Ｃ７）、（Ｃ９）および（Ｃ１０）で表される錯体を用いることが特に好ましい。
上記式（Ｅ１）〜（Ｅ１５）で表される重合性化合物は、公知の方法によって製造することができる。
【００６８】
なお、上記重合体は、さらに、他の重合性化合物から導かれる構造単位を有していてもよい。上記他の重合性化合物としては、例えば、アクリル酸メチル、メタクリル酸メチル等の（メタ）アクリル酸アルキルエステル、スチレンおよびその誘導体などのキャリア輸送性を有さない化合物が挙げられるが、何らこれらに制限されるものではない。
【００６９】
また、上記重合体の重量平均分子量は、１，０００〜２，０００，０００であることが好ましく、５，０００〜１，０００，０００であることがより好ましい。上記分子量がこの範囲にあると、重合体が有機溶媒に可溶であり、均一な薄膜を得られるため好ましい。
【００７０】
イリジウム錯体と、キャリア輸送性の重合性化合物（ホール輸送性および／または電子輸送性の重合性化合物）との比率を適宜設定すれば、所望の上記重合体が得られ、該重合体は、ランダム共重合体、ブロック共重合体、および交互共重合体のいずれでもよい。
【００７１】
上記重合体における、上記イリジウム錯体から導かれる構造単位数をｍとし、キャリア輸送性化合物から導かれる構造単位数（ホール輸送性の重合性化合物および／または電子輸送性の重合性化合物から導かれる構造単位の総数）をｎとしたとき（ｍ、ｎは１以上の整数を示す）、全構造単位数に対する上記イリジウム錯体から導かれる構造単位数の割合、すなわちｍ／（ｍ＋ｎ）の値は、０．００１〜０．５の範囲にあることが好ましく、０．００１〜０．２の範囲にあることがより好ましい。ｍ／（ｍ＋ｎ）の値がこの範囲にあると、キャリア移動度が高く、濃度消光の影響が小さい、高い発光効率の有機ＥＬ素子が得られる。
【００７２】
また、上記重合体が、ホール輸送性化合物から導かれる構造単位と電子輸送性化合物から導かれる構造単位とを含む場合、ホール輸送性化合物から導かれる構造単位数をｘ、電子輸送性化合物から導かれる構造単位数をｙとすると（ｘ、ｙは１以上の整数を示す）、上記ｎとの間に、ｎ＝ｘ＋ｙの関係が成り立つ。キャリア輸送性化合物から導かれる構造単位数に対する、ホール輸送性化合物から導かれる構造単位数の割合ｘ／ｎ、および電子輸送性化合物から導かれる構造単位数の割合ｙ／ｎの最適値は、各構造単位の電荷輸送能、イリジウム錯体から導かれる構造単位の電荷輸送性、濃度などによって決まる。この重合体を有機ＥＬ素子の発光層を形成する唯一の化合物として用いる場合、ｘ／ｎおよびｙ／ｎの値は、それぞれ０．０５〜０．９５の範囲にあることが好ましく、０．２０〜０．８０の範囲にあることがより好ましい。なお、ここで、ｘ／ｎ＋ｙ／ｎ＝１が成り立つ。
【００７３】
上記重合体の重合方法は、ラジカル重合、カチオン重合、アニオン重合、および付加重合のいずれでもよいが、ラジカル重合が好ましい。
２．有機エレクトロルミネッセンス素子
本発明に係る高分子発光材料は、有機ＥＬ素子の材料として好適に用いられる。上記有機ＥＬ素子は、陽極と陰極とに挟まれた１層または２層以上の有機高分子層を含み、該有機高分子層の少なくとも１層に、上記高分子発光材料が含まれる。本発明に係る高分子発光材料は、簡便な塗布法で発光層を成膜でき、素子の大面積化が図れる。
【００７４】
本発明に係る有機ＥＬ素子の構成の一例を図１に示すが、本発明に係る有機ＥＬ素子の構成は、これに制限されない。図１では、透明基板（１）上に設けた陽極（２）および陰極（６）の間に、ホール輸送層（３）、発光層（４）および電子輸送層（５）を、この順
で設けている。上記有機ＥＬ素子では、例えば、陽極（２）と陰極（６）の間に、１）ホール輸送層／発光層、２）発光層／電子輸送層のいずれかを設けてもよい。また、３）ホール輸送材料、発光材料、電子輸送材料を含む層、４）ホール輸送材料、発光材料を含む層、５）発光材料、電子輸送材料を含む層、６）発光材料の単独層のいずれかの層を１層のみ設けてもよい。さらに、発光層を２層以上積層してもよい。
【００７５】
上記のような素子において、本発明に係る高分子発光材料が、上記イリジウム錯体から導かれる構造単位と、ホール輸送性の重合性化合物から導かれる構造単位と、電子輸送性の重合性化合物から導かれる構造単位とを含む重合体からなる場合は、該材料を含む上記有機高分子層は、ホール輸送性および電子輸送性を併せ持つ発光層として利用できる。このため、他の有機材料の層を設けない場合であっても、高い発光効率および耐久性を有する有機ＥＬ素子を作製できる。また、製造工程がさらに簡略化できる。
【００７６】
上記の各層は、バインダとして高分子材料などを混合して、形成してもよい。上記高分子材料としては、例えば、ポリメチルメタクリレート、ポリカーボネート、ポリエステル、ポリスルホン、ポリフェニレンオキサイドなどが挙げられる。
【００７７】
また、上記の各層に用いられる発光材料、ホール輸送材料および電子輸送材料は、それぞれ単独で各層を形成しても、機能の異なる材料を混合して、各層を形成していてもよい。本発明に係る有機ＥＬ素子における発光層においても、本発明に係る高分子発光材料の他に、キャリア輸送性を補う目的で、さらに他のホール輸送材料および／または電子輸送材料が含まれていてもよい。このような輸送材料としては、低分子化合物であっても、高分子化合物であってもよい。
【００７８】
上記ホール輸送層を形成するホール輸送材料、または発光層と混合させるホール輸送材料としては、例えば、ＴＰＤ（Ｎ，Ｎ’−ジメチル−Ｎ，Ｎ’−（３−メチルフェニル）−１，１’−ビフェニル−４，４’ジアミン）；α−ＮＰＤ（４，４’−ビス［Ｎ−（１−ナフチル）−Ｎ−フェニルアミノ］ビフェニル）；ｍ−ＭＴＤＡＴＡ（４、４’，４’’−トリス（３−メチルフェニルフェニルアミノ）トリフェニルアミン）等の低分子トリフェニルアミン誘導体；ポリビニルカルバゾール；上記トリフェニルアミン誘導体に重合性官能基を導入して重合した高分子化合物；ポリパラフェニレンビニレン、ポリジアルキルフルオレン等の蛍光発光性高分子化合物などが挙げられる。上記高分子化合物としては、例えば、特開平８−１５７５７５号公報に開示されているトリフェニルアミン骨格の高分子化合物などが挙げられる。上記ホール輸送材料は、１種単独でも、２種以上を混合して用いてもよく、異なるホール輸送材料を積層して用いてもよい。ホール輸送層の厚さは、ホール輸送層の導電率などに依存するが、通常、好ましくは１ｎｍ〜５μｍ、より好ましくは５ｎｍ〜１μｍ、特に好ましくは１０ｎｍ〜５００ｎｍであることが望ましい。
【００７９】
上記電子輸送層を形成する電子輸送材料、または発光層と混合させる電子輸送材料としては、例えば、Ａｌｑ３（アルミニウムトリスキノリノレート）等のキノリノール誘導体金属錯体、オキサジアゾール誘導体、トリアゾール誘導体、イミダゾール誘導体、トリアジン誘導体、トリアリールボラン誘導体等の低分子化合物；上記の低分子化合物に重合性置換基を導入して重合した高分子化合物を挙げることができる。上記高分子化合物としては、例えば、特開平１０−１６６５号公報に開示されているポリＰＢＤなどが挙げられる。上記電子輸送材料は、１種単独でも、２種以上を混合して用いてもよく、異なる電子輸送材料を積層して用いてもよい。電子輸送層の厚さは、電子輸送層の導電率などに依存するが、通常、好ましくは１ｎｍ〜５μｍ、より好ましくは５ｎｍ〜１μｍ、特に好ましくは１０ｎｍ〜５００ｎｍであることが望ましい。
【００８０】
また、発光層の陰極側に隣接して、ホールが発光層を通過することを抑え、発光層内で
ホールと電子とを効率よく再結合させる目的で、ホール・ブロック層が設けられていてもよい。上記ホール・ブロック層の形成には、トリアゾール誘導体、オキサジアゾール誘導体、フェナントロリン誘導体などの公知の材料が用いられる。
【００８１】
陽極とホール輸送層との間、または陽極と陽極に隣接して積層される有機層との間に、ホール注入において注入障壁を緩和するために、バッファ層が設けられていてもよい。上記バッファ層を形成するためには、銅フタロシアニン、ポリエチレンジオキシチオフェン（ＰＥＤＯＴ）とポリスチレンスルホン酸（ＰＳＳ）との混合物などの公知の材料が用いられる。
【００８２】
陰極と電子輸送層との間、または陰極と陰極に隣接して積層される有機層との間に、電子注入効率を向上するために、厚さ０．１〜１０ｎｍの絶縁層が設けられていてもよい。上記絶縁層を形成するためには、フッ化リチウム、フッ化マグネシウム、酸化マグネシウム、アルミナなどの公知の材料が用いられる。
【００８３】
本発明に係る有機ＥＬ素子に用いる陽極材料としては、例えば、ＩＴＯ（酸化インジウムスズ）、酸化錫、酸化亜鉛、ポリチオフェン、ポリピロール、ポリアニリン等の導電性高分子など、公知の透明導電材料が好適に用いられる。この透明導電材料によって形成された電極の表面抵抗は、１〜５０Ω／□（オーム／スクエアー）であることが好ましい。陽極の厚さは５０〜３００ｎｍであることが好ましい。
【００８４】
本発明に係る有機ＥＬ素子に用いる陰極材料としては、例えば、Ｌｉ、Ｎａ、Ｋ、Ｃｓ等のアルカリ金属；Ｍｇ、Ｃａ、Ｂａ等のアルカリ土類金属；Ａｌ；ＭｇＡｇ合金；ＡｌＬｉ、ＡｌＣａ等のＡｌとアルカリ金属との合金など、公知の陰極材料が好適に用いられる。陰極の厚さは、好ましくは１０ｎｍ〜１μｍ、より好ましくは５０〜５００ｎｍであることが望ましい。アルカリ金属、アルカリ土類金属などの活性の高い金属を使用する場合には、陰極の厚さは、好ましくは０．１〜１００ｎｍ、より好ましくは０．５〜５０ｎｍであることが望ましい。また、この場合には、上記陰極金属を保護する目的で、この陰極上に、大気に対して安定な金属層が積層される。上記金属層を形成する金属として、例えば、Ａｌ、Ａｇ、Ａｕ、Ｐｔ、Ｃｕ、Ｎｉ、Ｃｒなどが挙げられる。上記金属層の厚さは、好ましくは１０ｎｍ〜１μｍ、より好ましくは５０〜５００ｎｍであることが望ましい。
【００８５】
本発明に係る有機ＥＬ素子の基板としては、上記発光材料の発光波長に対して透明な絶縁性基板が好適に用いられ、具体的には、ガラスのほか、ＰＥＴ（ポリエチレンテレフタレート）、ポリカーボネート等の透明プラスチックなどが用いられる。
【００８６】
上記のホール輸送層、発光層および電子輸送層の成膜方法としては、例えば、抵抗加熱蒸着法、電子ビーム蒸着法、スパッタリング法、インクジェット法、スピンコート法、印刷法、スプレー法、ディスペンサー法などを用いることができる。低分子化合物の場合は、抵抗加熱蒸着または電子ビーム蒸着が好適に用いられ、高分子材料の場合は、インクジェット法、スピンコート法、または印刷法が好適に用いられる。
【００８７】
本発明に係る高分子発光材料を用いて発光層を成膜する場合は、インクジェット法、スピンコート法、ディップコート法または印刷法が好ましく用いられるため、製造工程が簡略化され、素子の大面積化も図れる。
【００８８】
また、上記陽極材料の成膜方法としては、例えば、電子ビーム蒸着法、スパッタリング法、化学反応法、コーティング法などが用いられ、上記陰極材料の成膜方法としては、例えば、抵抗加熱蒸着法、電子ビーム蒸着法、スパッタリング法、イオンプレーティング法
などが用いられる。
３．用途
本発明に係る有機ＥＬ素子は、公知の方法で、マトリックス方式またはセグメント方式による画素として画像表示装置に好適に用いられる。また、上記有機ＥＬ素子は、画素を形成せずに、面発光光源としても好適に用いられる。
【００８９】
本発明に係る有機ＥＬ素子は、具体的には、ディスプレイ、バックライト、電子写真、照明光源、記録光源、露光光源、読み取り光源、標識、看板、インテリア、光通信などに好適に用いられる。
【００９０】
以下、実施例に基づいて本発明をさらに具体的に説明するが、本発明はこれらの実施例に限定されるものではない。
［実施例］
［合成例１］イリジウム錯体（Ｃ２）の合成
【００９１】
【化１４】
0004749871.tif 000015
【００９２】
４’−ｔｅｒｔ−ブチルアセトフェノン２０ｇ（０．１１ｍｏｌ）のメタノール１００ｍｌ溶液にメチルアミンのメタノール溶液（１．０Ｍ）１２０ｍｌ（０．１２ｍｏｌ）を滴下し、室温で３時間撹拌した。得られた反応溶液から減圧で溶媒を留去することによって化合物（ａ）を得た。
【００９３】
次に得られた化合物（ａ）５．０ｇ（２６ｍｍｏｌ）、塩化イリジウム三水和物４．５ｇ（１３ｍｍｏｌ）、２−エトキシエタノール１５０ｍｌおよび水５０ｍｌの混合物を１２時間加熱還流した。生成した沈殿を冷メタノールで洗浄し、減圧乾燥することによって二核錯体（Ｄ２）を得た。
【００９４】
次に得られた錯体（Ｄ２）１．０ｇ（０．８３ｍｍｏｌ）に２０ｍｌのＮ，Ｎ−ジメチルホルムアミドを加え、化合物（ｂ）（特開２００３−１１３２４６号公報に記載の方法
に従って合成した）０．５０ｇ（２．３ｍｍｏｌ）および炭酸カリウム０．３２ｇ（２．３ｍｍｏｌ）を加えて、９０℃で４時間加熱撹拌した。得られた反応液を水中に投入し、生じた沈殿を水洗後、減圧乾燥した。シリカゲルのカラムクロマトグラフィーによって精製することによりイリジウム錯体（Ｃ２）０．７５ｇ（０．９６ｍｍｏｌ）を得た。
【００９５】
化合物（Ｃ２）の同定データは以下の通りである。
元素分析：  計算値（Ｃ40Ｈ51ＩｒＮ2Ｏ2）  Ｃ，６１．２７；Ｈ，６．５６；Ｎ，３．５７．  測定値  Ｃ，６０．９５；Ｈ，６．６９；Ｎ，３．８１．
質量分析(FAB+)：  ７８４（Ｍ+）．
［合成例２］イリジウム錯体（Ｃ７）の合成
【００９６】
【化１５】
0004749871.tif 000016
【００９７】
１−アセチルナフタレン２５ｇ（０．１５ｍｏｌ）を２００ｍｌのテトラヒドロフランに溶解し、アニリン１４ｇ（０．１５ｍｏｌ）の１００ｍｌテトラヒドロフラン溶液を滴下し、室温で３時間撹拌した。得られた反応溶液から減圧で溶媒を留去することによって化合物（ｃ）を得た。
【００９８】
次に得られた化合物（ｃ）５．０ｇ（２０ｍｍｏｌ）、塩化イリジウム三水和物３．５ｇ（９．９ｍｍｏｌ）、２−エトキシエタノール１２０ｍｌおよび水４０ｍｌの混合物を
１２時間加熱還流した。生成した沈殿を冷メタノールで洗浄し、減圧乾燥することによって二核錯体（Ｄ５）を得た。
【００９９】
得られた錯体（Ｄ５）１．０ｇ（０．７０ｍｍｏｌ）に２０ｍｌのＮ，Ｎ−ジメチルホルムアミドを加え、化合物（ｄ）（特開２００３−２０６３２０に記載の方法に従って合成した）０．３０ｇ（２．０ｍｍｏｌ）および炭酸カリウム０．３０ｇ（２．２ｍｍｏｌ）を加えて、９０℃で４時間加熱撹拌した。得られた反応液を水中に投入し、生じた沈殿を水洗後、減圧乾燥した。シリカゲルのカラムクロマトグラフィーによって精製することにより、イリジウム錯体（Ｃ７）０．８９ｇ（１．１ｍｍｏｌ）を得た。
【０１００】
化合物（Ｃ７）の同定データは以下の通りである。
元素分析：  計算値（Ｃ44Ｈ34ＩｒＮ3Ｏ2）  Ｃ，６３．７５；Ｈ，４．１３；Ｎ，５．０７．  測定値  Ｃ，６３．６８；Ｈ，４．０１；Ｎ，５．３０．
質量分析(FAB+)：  ８２９（Ｍ+）．
［合成例３］イリジウム錯体（Ｃ９）の合成
【０１０１】
【化１６】
0004749871.tif 000017
【０１０２】
２−アセチル−１−メチルナフタレン（Ｃｈｅｍｉｓｔｒｙ  Ｅｘｐｒｅｓｓ，１９９１年，６巻，２２５頁に記載の方法に従って合成した）１０ｇ（５４ｍｍｏｌ）のメタノール１００ｍｌ溶液にメチルアミンのメタノール溶液（１．０Ｍ）６０ｍｌ（６０ｍｍｏｌ）を滴下し、室温で３時間撹拌した。得られた反応溶液から減圧で溶媒を留去することによって化合物（ｅ）を得た。
【０１０３】
次に得られた化合物（ｅ）５．０ｇ（２５ｍｍｏｌ）、塩化イリジウム三水和物４．０ｇ（１１ｍｍｏｌ）、２−エトキシエタノール１５０ｍｌおよび水５０ｍｌの混合物を１２時間加熱還流した。生成した沈殿を冷メタノールで洗浄し、減圧乾燥することによって
二核錯体（Ｄ６）を得た。
【０１０４】
次に得られた錯体（Ｄ６）１．０ｇ（０．８１ｍｍｏｌ）に２０ｍｌのＮ，Ｎ−ジメチルホルムアミドを加え、化合物（ｄ）（特開２００３−２０６３２０に記載の方法に従って合成した）０．３０ｇ（２．０ｍｍｏｌ）および炭酸カリウム０．３０ｇ（２．２ｍｍｏｌ）を加えて、９０℃で４時間加熱撹拌した。得られた反応液を水中に投入し、生じた沈殿を水洗後、減圧乾燥した。シリカゲルのカラムクロマトグラフィーによって精製することにより、イリジウム錯体（Ｃ９）０．６５ｇ（０．８９ｍｍｏｌ）を得た。
【０１０５】
化合物（Ｃ９）の同定データは以下の通りである。
元素分析：  計算値（Ｃ36Ｈ34ＩｒＮ3Ｏ2）  Ｃ，５９．００；Ｈ，４．６８；Ｎ，５．７３．  測定値  Ｃ，５８．７２；Ｈ，４．７７；Ｎ，５．９６．
質量分析(FAB+)：  ７３３（Ｍ+）．
［合成例４］イリジウム錯体（Ｃ１０）の合成
【０１０６】
【化１７】
0004749871.tif 000018
【０１０７】
塩化アルミニウム１３ｇ（９７ｍｍｏｌ）を３００ｍｌのニトロベンゼンに溶解し、塩化アセチル７．８ｇ（９９ｍｍｏｌ）を滴下して、室温で１時間撹拌した。得られた溶液に２，７−ジメチルナフタレン１５ｇ（９６ｍｍｏｌ）を徐々に加え、室温で５時間撹拌した。１Ｎ水酸化ナトリウム水溶液３００ｍｌを加えてクロロホルムで抽出し、減圧で溶媒を留去した。シリカゲルカラムクロマトグラフィーで生成することによって化合物（ｆ）を得た。
【０１０８】
次に得られた化合物（ｆ）２．０ｇ（１０ｍｍｏｌ）のメタノール２０ｍｌ溶液にメチルアミンのメタノール溶液（１．０Ｍ）１０ｍｌ（１０ｍｍｏｌ）を滴下し、室温で３時間撹拌した。得られた反応溶液から減圧で溶媒を留去することによって化合物（ｇ）を得た。
【０１０９】
次に得られた化合物（ｇ）２．０ｇ（９．５ｍｍｏｌ）、塩化イリジウム三水和物１．６ｇ（４．５ｍｍｏｌ）、２−エトキシエタノール９０ｍｌおよび水３０ｍｌの混合物を１２時間加熱還流した。生成した沈殿を冷メタノールで洗浄し、減圧乾燥することによって二核錯体（Ｄ７）を得た。
【０１１０】
次に得られた錯体（Ｄ７）１．０ｇ（０．７７ｍｍｏｌ）に２０ｍｌのＮ，Ｎ−ジメチルホルムアミドを加え、化合物（ｈ）（特開２００３−２０６３２０に記載の方法に従って合成した）０．５０ｇ（２．０ｍｍｏｌ）および炭酸カリウム０．３０ｇ（２．２ｍｍｏｌ）を加えて、９０℃で４時間加熱撹拌した。得られた反応液を水中に投入し、生じた沈殿を水洗後、減圧乾燥した。シリカゲルのカラムクロマトグラフィーによって精製することにより、イリジウム錯体（Ｃ１０）０．７７ｇ（０．８９ｍｍｏｌ）を得た。
【０１１１】
化合物（Ｃ１０）の同定データは以下の通りである。
元素分析：  計算値（Ｃ36Ｈ34ＩｒＮ3Ｏ2）  Ｃ，６２．３３；Ｈ，５．１１；Ｎ，４．８５．  測定値  Ｃ，６２．５９；Ｈ，５．０８；Ｎ，４．６３．
質量分析(FAB+)：  ８６７（Ｍ+）．
［実施例１］共重合体（Ｉ）の合成
密閉容器に、イリジウム錯体（Ｃ２）８０ｍｇ、上記式（Ｅ１）で表される化合物４６０ｍｇ、および上記式（Ｅ７）で表される化合物４６０ｍｇを入れ、脱水トルエン（９．９ｍＬ）を加えた。次いで、Ｖ−６０１（和光純薬工業（株）製）のトルエン溶液（０．１Ｍ、１９８μＬ）を加え、凍結脱気操作を５回繰り返した。真空のまま密閉し、６０℃で６０時間撹拌した。反応後、反応液をアセトン５００ｍＬ中に滴下し、沈殿を得た。さらにトルエン−アセトンでの再沈殿精製を２回繰り返した後、５０℃で一晩真空乾燥して、共重合体（Ｉ）を得た。共重合体（Ｉ）の重量平均分子量（Ｍｗ）は３４６００、分子量分布指数（Ｍｗ／Ｍｎ）は２．１９であった。ＩＣＰ元素分析および13Ｃ−ＮＭＲ測定の結果から見積もった共重合体におけるｍ／（ｍ＋ｎ）の値は０．０４５であった。また、共重合体（Ｉ）において、ｘ／ｎの値は、０．４５であり、ｙ／ｎの値は、０．５５であった。
［実施例２］共重合体（ＩＩ）の合成
イリジウム錯体（Ｃ２）の替わりにイリジウム錯体（Ｃ７）を用いた他は、実施例１と同様にして共重合体（ＩＩ）を得た。共重合体（ＩＩ）の重量平均分子量（Ｍｗ）は３０１００、分子量分布指数（Ｍｗ／Ｍｎ）は２．３８であった。ＩＣＰ元素分析および13Ｃ−ＮＭＲ測定の結果から見積もった共重合体におけるｍ／（ｍ＋ｎ）の値は０．０４４であった。また、共重合体（ＩＩ）において、ｘ／ｎの値は、０．４０であり、ｙ／ｎの値は、０．６０であった。
［実施例３］共重合体（ＩＩＩ）の合成
イリジウム錯体（Ｃ２）の替わりにイリジウム錯体（Ｃ９）を、上記式（Ｅ１）で表される化合物の替わりに上記式（Ｅ２）を、上記式（Ｅ７）で表される化合物の替わりに上記式（Ｅ１４）で表される化合物を用いた他は、実施例１と同様にして共重合体（ＩＩＩ）を得た。共重合体（ＩＩＩ）の重量平均分子量（Ｍｗ）は４３０００、分子量分布指数（Ｍｗ／Ｍｎ）は２．１５であった。ＩＣＰ元素分析および13Ｃ−ＮＭＲ測定の結果から見積もった共重合体におけるｍ／（ｍ＋ｎ）の値は０．０６０であった。また、共重合体（ＩＩＩ）において、ｘ／ｎの値は、０．５０であり、ｙ／ｎの値は、０．５０であった。
［実施例４］共重合体（ＩＶ）の合成
イリジウム錯体（Ｃ９）の替わりにイリジウム錯体（Ｃ１０）を用いた他は、実施例３と同様にして共重合体（ＩＶ）を得た。共重合体（ＩＶ）の重量平均分子量（Ｍｗ）は３８０００、分子量分布指数（Ｍｗ／Ｍｎ）は２．０２であった。ＩＣＰ元素分析および13Ｃ−ＮＭＲ測定の結果から見積もった共重合体におけるｍ／（ｍ＋ｎ）の値は０．０５６であった。また、共重合体（Ｉ）において、ｘ／ｎの値は、０．４７であり、ｙ／ｎの値は、０．５３であった。
［実施例５］有機ＥＬ素子の作製および発光特性の評価
ＩＴＯ付き基板（ニッポ電機（株）製）を用いた。これは、２５ｍｍ角のガラス基板の一方の面に、幅４ｍｍのＩＴＯ（酸化インジウム錫）電極（陽極）が、ストライプ状に２本形成された基板であった。
【０１１２】
まず、上記ＩＴＯ付き基板上に、ポリ（３，４−エチレンジオキシチオフェン）・ポリスチレンスルホン酸（バイエル（株）製、商品名「バイトロンＰ」）を、回転数３５００ｒｐｍ、塗布時間４０秒の条件で、スピンコート法により塗布した。その後、真空乾燥器で減圧下、６０℃で２時間乾燥し、陽極バッファ層を形成した。得られた陽極バッファ層の膜厚は、約５０ｎｍであった。次に、共重合体（Ｉ）９０ｍｇをトルエン（和光純薬工業（株）製、特級）２９１０ｍｇに溶解し、この溶液を孔径０．２μｍのフィルターでろ過し、塗布溶液を調製した。次いで、上記陽極バッファ層上に、上記塗布溶液を、回転数３０００ｒｐｍ、塗布時間３０秒の条件で、スピンコート法により塗布した。塗布後、室温（２５℃）で３０分間乾燥し、発光層を形成した。得られた発光層の膜厚は、約１００ｎｍであった。
【０１１３】
次に、発光層を形成した基板を蒸着装置内に載置した。次いで、カルシウムおよびアルミニウムを重量比１：１０で共蒸着し、陽極の延在方向に対して直交するように、幅３ｍｍの陰極をストライプ状に２本形成した。得られた陰極の膜厚は、約５０ｎｍであった。
【０１１４】
最後に、アルゴン雰囲気中で、陽極と陰極とにリード線（配線）を取り付けて、縦４ｍｍ×横３ｍｍの有機ＥＬ素子を４個作製した。上記有機ＥＬ素子に、プログラマブル直流電圧／電流源（ＴＲ６１４３、（株）アドバンテスト社製）を用いて電圧を印加して発光させた。その発光輝度を、輝度計（ＢＭ−８、（株）トプコン社製）を用いて測定した。
【０１１５】
作製した有機ＥＬ素子は、黄色の発光を示した。
最大発光外部量子効率は５．５％、最高輝度は２６０００ｃｄ／ｍ2であった。また初
期輝度１００ｃｄ／ｍ2で電流値を一定にして通電して連続発光し、強制劣化させた際、
輝度が半減するまで、３５００時間であった。
［実施例６］有機ＥＬ素子の作製および発光特性の評価
共重合体（Ｉ）の替わりに共重合体（ＩＩ）を用いたほかは、実施例５と同様にして、有機ＥＬ素子を作製し、発光色などの測定を行った。
【０１１６】
作製した有機ＥＬ素子は、赤色の発光を示した。
最大発光外部量子効率は５．７％、最高輝度は１１０００ｃｄ／ｍ2であった。また初
期輝度１００ｃｄ／ｍ2で電流値を一定にして通電して連続発光し、強制劣化させた際、
輝度が半減するまで、２１００時間であった。
［実施例７］有機ＥＬ素子の作製および発光特性の評価
共重合体（Ｉ）の替わりに共重合体（ＩＩＩ）を用いたほかは、実施例５と同様にして、有機ＥＬ素子を作製し、発光色などの測定を行った。
【０１１７】
作製した有機ＥＬ素子は、赤色の発光を示した。
最大発光外部量子効率は５．３％、最高輝度は９７００ｃｄ／ｍ2であった。また初期
輝度１００ｃｄ／ｍ2で電流値を一定にして通電して連続発光し、強制劣化させた際、輝
度が半減するまで１９００時間であった。
［実施例８］有機ＥＬ素子の作製および発光特性の評価
共重合体（Ｉ）の替わりに共重合体（ＩＶ）を用いたほかは、実施例５と同様にして、有機ＥＬ素子を作製し、発光色などの測定を行った。
【０１１８】
作製した有機ＥＬ素子は、赤色の発光を示した。
最大発光外部量子効率は５．５％、最高輝度は１３５００ｃｄ／ｍ2であった。また初
期輝度１００ｃｄ／ｍ2で電流値を一定にして通電して連続発光し、強制劣化させた際、
輝度が半減するまで、２２００時間であった。
【図面の簡単な説明】
【０１１９】
【図１】図１は、本発明に係る有機ＥＬ素子の例の断面図である。
【符号の説明】
【０１２０】
１：      ガラス基板
２：      陽極
３：      ホール輸送層
４：      発光層
５：      電子輸送層
６：      陰極
【図１】
0004749871.tif 000031